АНОД ДЛЯ ЭЛЕКТРОВЫДЕЛЕНИЯ И СПОСОБ ЭЛЕКТРОВЫДЕЛЕНИЯ С ЕГО ПРИМЕНЕНИЕМ

1. Анод для электровыделения в растворе электролита на основе серной кислоты, в котором на проводящей подложке сформирован каталитический слой, содержащий аморфный оксид рутения и аморфный оксид тантала.
2. Анод по п. 1, в котором молярное соотношение между рутением и танталом в каталитическом слое составляет 30:70.
3. Анод по п. 1 или 2, в котором между каталитическим слоем и проводящей подложкой сформирован промежуточный слой.
4. Анод по п. 3, в котором промежуточный слой выполнен из тантала, ниобия, вольфрама, молибдена, титана или платины или любого из сплавов этих металлов.
5. Анод по п. 3, в котором промежуточный слой содержит кристаллический оксид иридия и аморфный оксид тантала.
6. Анод для электровыделения в растворе электролита на основе серной кислоты, в котором на проводящей подложке сформирован каталитический слой, содержащий аморфный оксид рутения и аморфный оксид тантала; и электровыделение может быть выполнено при напряжении электролиза, сниженном на 0,02 В или более по сравнению с анодом со сформированным на проводящей подложке каталитическим слоем аморфного оксида иридия и аморфного оксида тантала, или электровыделение может быть выполнено при напряжении электролиза, сниженном на 0,05 В или более по сравнению с анодом со сформированным на проводящей подложке каталитическим слоем кристаллического оксида рутения и аморфного оксида тантала.
7. Анод по п. 6, в котором молярное соотношение между рутением и танталом в каталитическом слое составляет 30:70.
8. Анод по п. 6 или 7, в котором между каталитическим слоем и проводящей подложкой сформирован промежуточный слой.
9. Анод по п. 8, в котором промежуточный слой выполнен из тантала, ниобия, вольфрама, молибдена, титана или платины или любого из сплавов этих металлов.
10. Анод по п. 8, в котором промежуточный слой содержит кристаллический оксид иридия и аморфный оксид тантала.
11. Анод для электровыделения в растворе электролита на основе серной кислоты, в котором на проводящей подложке сформирован каталитический слой из аморфного оксида рутения и аморфного оксида тантала.
12. Анод по п. 11, в котором молярное соотношение между рутением и танталом в каталитическом слое составляет 30:70.
13. Анод по п. 11 или 12, в котором между каталитическим слоем и проводящей подложкой сформирован промежуточный слой.
14. Анод по п. 13, в котором промежуточный слой выполнен из тантала, ниобия, вольфрама, молибдена, титана или платины или любого из сплавов этих металлов.
15. Анод по п. 13, в котором промежуточный слой содержит кристаллический оксид иридия и аморфный оксид тантала.
16. Способ электровыделения в растворе электролита на основе серной кислоты, в котором желательный металл извлекают с использованием анода для электровыделения по любому из пп. 1-15.